(57)【特許請求の範囲】
【請求項１】
導電性基体と、感光層とを備える電子写真感光体であって、
前記感光層は、電荷発生剤を含有する電荷発生層と、電荷輸送剤及びバインダー樹脂を含有する電荷輸送層とを含み、
前記電荷輸送層は一層であり、前記電荷輸送層は最表面層として配置され、
前記バインダー樹脂は、ポリアリレート樹脂とポリカーボネート樹脂とを含み、
前記ポリアリレート樹脂は、一般式（１）で表され、
前記ポリカーボネート樹脂は、一般式（２）で表され、
前記ポリアリレート樹脂の含有量ｍPARと前記ポリカーボネート樹脂の含有量ｍPCとの合計に対する前記ｍPARの比率（ｍPAR／（ｍPAR＋ｍPC））は、０．１０以上０．９０以下である、電子写真感光体。
【化１】
0006481657.tif 000040
前記一般式（１）中、
Ｒ11は、水素原子又は炭素原子数１以上４以下のアルキル基を表し、２つのＲ11は、互いに同一であっても異なっていてもよい。
【化２】
0006481657.tif 000041
前記一般式（２）中、
Ｒ21、Ｒ22、Ｒ23、及びＲ24は、各々独立に、水素原子、炭素原子数１以上４以下のアルキル基、又は炭素原子数６以上１０以下のアリール基を表し、
２つのＲ21は、互いに同一であっても異なっていてもよく、
２つのＲ22は、互いに同一であっても異なっていてもよく、
Ｒ23とＲ24とは互いに結合して環を形成し、炭素原子数３以上８以下のシクロアルキリデン基を表してもよく、
ｒ及びｓは、何れも正の整数を表し、
ｒ＋ｓ＝１００であり、
ｒ／（ｒ＋ｓ）は、０．３５以上０．７０以下である。
【請求項２】
前記ポリアリレート樹脂は、一般式（１−２）で表される繰返し単位及び一般式（１−３）で表される繰返し単位を有するポリアリレート樹脂である、請求項１に記載の電子写真感光体。
【化３】
0006481657.tif 000042
前記一般式（１−２）及び前記一般式（１−３）中、
Ｒ11は、水素原子又は炭素原子数１以上４以下のアルキル基を表し、
前記一般式（１−２）中の２つのＲ11は、互いに同一であっても異なっていてもよく、
前記一般式（１−３）中の２つのＲ11は、互いに同一であっても異なっていてもよい。
【請求項３】
前記一般式（１）中、
２つのＲ11は互いに同一であり、Ｒ11は水素原子を表す、請求項１又は２に記載の電子写真感光体。
【請求項４】
前記ポリアリレート樹脂は、化学式（ＰＡＲ−１）で表されるポリアリレート樹脂である、請求項１〜３の何れか一項に記載の電子写真感光体。
【化４】
0006481657.tif 000043
【請求項５】
前記一般式（２）中、
２つのＲ22は互いに同一であり、Ｒ22は水素原子又はメチル基を表し、
Ｒ23とＲ24とは互いに結合して環を形成し、シクロヘキシリデン基を表す、請求項１〜４の何れか一項に記載の電子写真感光体。
【請求項６】
前記一般式（２）中、
２つのＲ21は互いに同一であり、Ｒ21は水素原子又はメチル基を表し、
２つのＲ22は互いに同一であり、Ｒ22は水素原子又はメチル基を表し、
Ｒ23とＲ24とは互いに結合して環を形成し、シクロヘキシリデン基を表す、請求項１に記載の電子写真感光体。
【請求項７】
前記ポリカーボネート樹脂は、化学式（ＰＣ−２）、化学式（ＰＣ−３）、化学式（ＰＣ−４）、化学式（ＰＣ−５）、又は化学式（ＰＣ−６）で表されるポリカーボネート樹脂である、請求項１又は６に記載の電子写真感光体。
【化５】
0006481657.tif 000044
【化６】
0006481657.tif 000045
【化７】
0006481657.tif 000046
【化８】
0006481657.tif 000047
【化９】
0006481657.tif 000048
【請求項８】
前記ｍPAR／（ｍPAR＋ｍPC）は、０．１５以上０．８８以下である、請求項１〜７の何れか一項に記載の電子写真感光体。
【請求項９】
前記ｍPAR／（ｍPAR＋ｍPC）は、０．４５以上０．８５以下である、請求項１〜７の何れか一項に記載の電子写真感光体。
【請求項１０】
前記電荷輸送剤は、一般式（３）、（４）、又は（５）で表される化合物を含む、請求項１〜９の何れか一項に記載の電子写真感光体。
【化１０】
0006481657.tif 000049
前記一般式（３）中、
Ｑ1は、水素原子、炭素原子数１以上８以下のアルキル基、炭素原子数１以上８以下のアルコキシ基、又は炭素原子数１以上８以下のアルキル基で置換されてもよいフェニル基を表し、
Ｑ2は、各々独立に、炭素原子数１以上８以下のアルキル基、炭素原子数１以上８以下のアルコキシ基、又はフェニル基を表し、
Ｑ3、Ｑ4、Ｑ5、Ｑ6、及びＱ7は、各々独立に、水素原子、炭素原子数１以上８以下のアルキル基、炭素原子数１以上８以下のアルコキシ基、又はフェニル基を表し、Ｑ3、Ｑ4、Ｑ5、Ｑ6、及びＱ7のうちの隣接した二つが互いに結合して環を形成してもよく、
ａは、０以上５以下の整数を表し、ａが２以上５以下の整数を表す場合、同一のフェニル基に結合する複数のＱ2は、互いに同一でも異なっていてもよい。
【化１１】
0006481657.tif 000050
前記一般式（４）中、
Ｑ8、Ｑ10、Ｑ11、Ｑ12、Ｑ13、及びＱ14は、各々独立に、水素原子、炭素原子数１以上８以下のアルキル基、炭素原子数１以上８以下のアルコキシ基、又はフェニル基を表し、
Ｑ9及びＱ15は、各々独立に、炭素原子数１以上８以下のアルキル基、炭素原子数１以上８以下のアルコキシ基、又はフェニル基を表し、
ｂは、０以上５以下の整数を表し、ｂが２以上５以下の整数を表す場合、同一のフェニル基に結合する複数のＱ9は、互いに同一でも異なっていてもよく、
ｃは、０以上４以下の整数を表し、ｃが２以上４以下の整数を表す場合、同一のフェニル基に結合する複数のＱ15は、互いに同一でも異なっていてもよく、
ｋは、０又は１を表す。
【化１２】
0006481657.tif 000051
前記一般式（５）中、
Ｒa、Ｒb及びＲcは、各々独立に、炭素原子数１以上８以下のアルキル基、フェニル基、又は炭素原子数１以上８以下のアルコキシ基を表し、
ｑは、０以上４以下の整数を表し、ｑが２以上４以下の整数を表す場合、同一のフェニル基に結合する複数のＲcは、互いに同一でも異なっていてもよく、
ｍ及びｎは、各々独立に、０以上５以下の整数を表し、ｍが２以上５以下の整数を表す場合、同一のフェニル基に結合する複数のＲbは、互いに同一でも異なっていてもよく、ｎが２以上５以下の整数を表す場合、同一のフェニル基に結合する複数のＲaは、互いに同一でも異なっていてもよい。
【請求項１１】
前記一般式（３）中、
Ｑ1は、水素原子又は炭素原子数１以上４以下のアルキル基で置換されたフェニル基を表し、
Ｑ2は、炭素原子数１以上４以下のアルキル基を表し、
Ｑ3、Ｑ4、Ｑ5、Ｑ6、及びＱ7は、各々独立に、水素原子、炭素原子数１以上４以下のアルキル基、又は炭素原子数１以上４以下のアルコキシ基を表し、Ｑ3、Ｑ4、Ｑ5、Ｑ6、及びＱ7のうちの隣接した二つが互いに結合して環を形成してもよく、
ａは、０又は１を表し、
前記一般式（４）中、
Ｑ8、Ｑ10、Ｑ11、Ｑ12、Ｑ13、及びＱ14は、各々独立に、水素原子、炭素原子数１以上４以下のアルキル基、又はフェニル基を表し、
ｂ及びｃは、０を表し、
前記一般式（５）中、
Ｒa及びＲbは、各々独立に、炭素原子数１以上４以下のアルキル基を表し、
ｍ及びｎは、各々独立に、０以上２以下の整数を表し、
ｑは０を表す、請求項１０に記載の電子写真感光体。
【請求項１２】
前記電荷輸送剤は、前記一般式（４）で表される化合物を含む、請求項１０に記載の電子写真感光体。
【請求項１３】
前記一般式（４）中、
Ｑ8、Ｑ10、Ｑ11、Ｑ12、Ｑ13、及びＱ14は、各々独立に、水素原子、又は炭素原子数１以上４以下のアルキル基を表し、
ｂ及びｃは、０を表す、請求項１２に記載の電子写真感光体。
【発明の詳細な説明】
【技術分野】
【０００１】
本発明は、電子写真感光体に関する。
【背景技術】
【０００２】
電子写真感光体は、像担持体として電子写真方式の画像形成装置（例えば、プリンター、又は複合機）において用いられる。電子写真感光体は、感光層を備える。電子写真感光体としては、例えば、単層型電子写真感光体、又は積層型電子写真感光体が用いられる。単層型電子写真感光体においては、電荷発生の機能と、電荷輸送の機能とを有する感光層を備える。積層型電子写真感光体においては、感光層は電荷発生の機能を有する電荷発生層と、電荷輸送の機能を有する電荷輸送層とを備える。
【０００３】
特許文献１及び特許文献２には、化学式（ＰＡＲ−Ａ）で表されるポリアリレート樹脂（以下、ポリアリレート樹脂（ＰＡＲ−Ａ）と記載することがある）が記載されている。また、ポリアリレート樹脂（ＰＡＲ−Ａ）を含有する電子写真感光体が記載されている。
【０００４】
【化１】
0006481657.tif 000002
【０００５】
特許文献３には、一般式（ＰＡＲ−Ｂ）で表されるポリアリレート樹脂（以下、ポリアリレート樹脂（ＰＡＲ−Ｂ）と記載することがある）が記載されている。また、ポリアリレート樹脂（ＰＡＲ−Ｂ）を含有する電子写真感光体が記載されている。
【０００６】
【化２】
0006481657.tif 000003
【０００７】
一般式（ＰＡＲ−Ｂ）中、ｅは１０以上１０００以下の整数を表す。
【先行技術文献】
【特許文献】
【０００８】
【特許文献１】特開平１０−２８８８４５号公報
【特許文献２】特開２００７−１２１７５１号公報
【特許文献３】特開平０５−３４１５３９号公報
【発明の概要】
【発明が解決しようとする課題】
【０００９】
特許文献１及び特許文献２に記載のポリアリレート樹脂は、溶剤に対する溶解性は良好である。また、特許文献３に記載のポリアリレート樹脂は、感光体の感光層に良好な電気的特性を付与することは可能である。しかしながら、近年の画像形成装置における画像形成の高速化に伴い、感光層に要求される耐摩耗性のレベルは高まってきており、特許文献１〜３に記載のポリアリレート樹脂は、要求されるレベルの耐摩耗性を感光層に付与することができない。
【００１０】
本発明は上記課題に鑑みてなされたものであり、その目的は、電気的特性に優れるだけでなく、耐摩耗性にも優れる感光層を備えた電子写真感光体を提供することである。
【課題を解決するための手段】
【００１１】
本発明の電子写真感光体は、導電性基体と、感光層とを備える。前記感光層は、電荷発生剤、電荷輸送剤、及びバインダー樹脂を少なくとも含有する。前記バインダー樹脂は、ポリアリレート樹脂とポリカーボネート樹脂とを含む。前記ポリアリレート樹脂は、一般式（１）で表される。前記ポリカーボネート樹脂は、一般式（２）で表される。前記ポリアリレート樹脂の含有量ｍPARと前記ポリカーボネート樹脂の含有量ｍPCとの合計に対する前記ｍPARの比率（ｍPAR／（ｍPAR＋ｍPC））は、０．１０以上０．９０以下である。
【００１２】
【化３】
0006481657.tif 000004
【００１３】
前記一般式（１）中、Ｒ11は、水素原子又は炭素原子数１以上４以下のアルキル基を表す。２つのＲ11は、互いに同一であっても異なっていてもよい。
【００１４】
【化４】
0006481657.tif 000005
【００１５】
前記一般式（２）中、Ｒ21、Ｒ22、Ｒ23、及びＲ24は、各々独立に、水素原子、炭素原子数１以上４以下のアルキル基、又は炭素原子数６以上１０以下のアリール基を表す。２つのＲ21は、互いに同一であっても異なっていてもよい。２つのＲ22は、互いに同一であっても異なっていてもよい。Ｒ23とＲ24とは互いに結合して環を形成し、炭素原子数３以上８以下のシクロアルキリデン基を表してもよい。ｒ及びｓは、何れも正の整数を表す。ｒ＋ｓ＝１００である。ｒ／（ｒ＋ｓ）は、０．００以上１．００未満である。
【発明の効果】
【００１６】
本発明の電子写真感光体によれば、感光層に優れた電気的特性及び優れた耐摩耗性を発現させることができる。
【図面の簡単な説明】
【００１７】
【図１】（ａ）及び（ｂ）は、それぞれ、本発明の実施形態に係る積層型電子写真感光体の構造を示す概略断面図である。
【発明を実施するための形態】
【００１８】
以下、本発明の実施形態について詳細に説明するが、本発明は、以下の実施形態に何ら限定されるものではなく、本発明の目的の範囲内で、適宜変更を加えて実施できる。なお、説明が重複する箇所については、適宜説明を省略する場合があるが、発明の要旨を限定するものではない。なお、本明細書において、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。
【００１９】
以下、炭素原子数１以上８以下のアルキル基、炭素原子数１以上６以下のアルキル基、炭素原子数１以上４以下のアルキル基、炭素原子数１以上３以下のアルキル基、炭素原子数６以上１０以下のアリール基、炭素原子数３以上８以下のシクロアルキリデン基、炭素原子数１以上８以下のアルコキシ基、及び炭素原子数５以上７以下のシクロアルカンは、各々、次の意味である。
【００２０】
炭素原子数１以上８以下のアルキル基は、直鎖状又は分枝鎖状で非置換である。炭素原子数１以上８以下のアルキル基の例としては、メチル基、エチル基、プロピル基、イソプロピル基、ｎ−ブチル基、ｓ−ブチル基、ｔ−ブチル基、ペンチル基、イソペンチル基、ネオペンチル基、ヘキシル基、ヘプチル基、又はオクチル基が挙げられる。
【００２１】
炭素原子数１以上６以下のアルキル基は、直鎖状又は分枝鎖状で非置換である。炭素原子数１以上６以下のアルキル基の例としては、メチル基、エチル基、プロピル基、イソプロピル基、ｎ−ブチル基、ｓ−ブチル基、ｔ−ブチル基、ペンチル基、イソペンチル基、ネオペンチル基、又はヘキシル基が挙げられる。
【００２２】
炭素原子数１以上４以下のアルキル基は、直鎖状又は分枝鎖状で非置換である。炭素原子数１以上４以下のアルキル基の例としては、メチル基、エチル基、プロピル基、イソプロピル基、ｎ−ブチル基、ｓ−ブチル基、又はｔ−ブチル基が挙げられる。
【００２３】
炭素原子数１以上３以下のアルキル基は、直鎖状又は分枝鎖状で非置換である。炭素原子数１以上３以下のアルキル基の例としては、メチル基、エチル基、プロピル基、又はイソプロピル基が挙げられる。
【００２４】
炭素原子数６以上１０以下のアリール基は、非置換である。炭素原子数６以上１０以下のアリール基の例としては、フェニル基又はナフチル基が挙げられる。
【００２５】
炭素原子数３以上８以下のシクロアルキリデン基は、非置換である。炭素原子数３以上８以下のシクロアルキリデン基の例としては、シクロプロピリデン基、シクロブチリデン基、シクロペンチリデン基、シクロヘキシリデン基、シクロヘプチリデン基、又はシクロオクチリデン基が挙げられる。
【００２６】
炭素原子数１以上８以下のアルコキシ基は、直鎖状又は分枝鎖状で非置換である。炭素原子数１以上８以下のアルコキシ基の例としては、メトキシ基、エトキシ基、ｎ−プロポキシ基、イソプロポキシ基、ｎ−ブトキシ基、ｓ−ブトキシ基、ｔ−ブトキシ基、ペンチルオキシ基、イソペンチルオキシ基、ネオペンチルオキシ基、ヘキシルオキシ基、ヘプチルオキシ基、又はオクチルオキシ基が挙げられる。
【００２７】
炭素原子数５以上７以下のシクロアルカンは、非置換である。炭素原子数５以上７以下のシクロアルカンの例としては、シクロペンタン、シクロヘキサン、又はシクロヘプタンが挙げられる。
【００２８】
＜感光体＞
本発明の電子写真感光体（以下、感光体と記載することがある）は、導電性基体と、感光層とを備える。感光体としては、例えば、積層型電子写真感光体（以下、積層型感光体と記載することがある）、又は単層型電子写真感光体（以下、単層型感光体と記載することがある）が挙げられる。
【００２９】
積層型感光体の感光層は、電荷発生層と、電荷輸送層とを含む。以下、図１を参照して、本実施形態に係る積層型感光体１０の構造を説明する。図１は、積層型感光体１０の構造を示す概略断面図である。図１（ａ）に示すように、積層型感光体１０は、例えば、導電性基体１１と、感光層１２とを備える。感光層１２は、電荷発生層１３と電荷輸送層１４とを含む。図１（ａ）に示すように、電荷輸送層１４は感光体１０の最表面層として配置されてもよい。電荷輸送層１４は、一層（単層）であってもよい。
【００３０】
図１（ａ）に示すように、感光層１２は導電性基体１１上に直接的に配置されてもよい。また、図１（ｂ）に示すように、感光体１０は、例えば、導電性基体１１と、中間層１５（下引層）と、感光層１２とを含む。図１（ｂ）に示すように、感光層１２は導電性基体１１上に間接的に配置されてもよい。図１（ｂ）に示すように、中間層１５は、導電性基体１１と電荷発生層１３との間に設けられてもよい。中間層１５は、例えば、電荷発生層１３と電荷輸送層１４との間に設けられてもよい。電荷発生層１３は、単層であってもよく、複数層であってもよい。
【００３１】
単層型感光体は、単層の感光層を備える。単層型感光体も積層型感光体と同様に、例えば、導電性基体と感光層とを備える。単層型感光体は、中間層を備えてもよい。感光層は、単層型感光体の最表面層として配置されてもよい。
【００３２】
本実施形態に係る感光体は、耐摩耗性に優れる。その理由は以下のように推測される。
【００３３】
本実施形態に係る感光体は、バインダー樹脂としてポリアリレート樹脂とポリカーボネート樹脂とを含む。ポリアリレート樹脂は、一般式（１）で表される（以下、このようなポリアリレート樹脂をポリアリレート樹脂（１）と記載する）。ポリアリレート樹脂（１）は、芳香族ジオール由来の構造中にフェニル基を有する。ポリカーボネート樹脂は、一般式（２）で表される（以下、このようなポリカーボネート樹脂をポリカーボネート樹脂（２）と記載する）。このような構造を有するポリアリレート樹脂（１）及びポリカーボネート樹脂（２）は、２種混合されることで、ポリアリレート樹脂（１）の硬さとポリカーボネート樹脂（２）の靱性とを互いに阻害することなく、感光体の高硬度と靱性とを向上させ、また電荷輸送剤との相溶性を向上させる傾向にある。よって、感光体の耐摩耗性が向上するものと考えられる。また、ポリアリレート樹脂（１）の含有量ｍPARとポリカーボネート樹脂（２）の含有量ｍPCとの合計に対するｍPARの比率（ｍPAR／（ｍPAR＋ｍPC））が０．９０以下である。このようにポリカーボネート樹脂（２）に対してポリアリレート樹脂（１）が過多でないため、硬度と靱性とが両立することで感光体の耐摩耗性が向上する。更に、ポリアリレート樹脂（１）及びポリカーボネート樹脂（２）は、溶剤への溶解性が高いため、感光層を形成するための塗布液を調製し易く、層密度の高い感光層を得られ易い。これらのことにより、本実施形態に係る感光体は、耐摩耗性に優れる。
【００３４】
また、本実施形態に係る感光体は、優れた電気的特性が維持されている。その理由は以下のように推測される。
【００３５】
上述の比率（ｍPAR／（ｍPAR＋ｍPC））は０．１０以上である。このようにポリカーボネート樹脂（２）に対してポリアリレート樹脂（１）が過少でないため、電荷発生層と電荷輸送層の層間密着性に優れ電気特性が向上すると考えられる。このことにより、本実施形態に係る感光体は、優れた電気的特性が維持されている。
【００３６】
以下、本実施形態に係る感光体の要素（導電性基体、感光層、及び中間層）を説明する。更に感光体の製造方法も説明する。
【００３７】
［１．導電性基体］
導電性基体は、感光体の導電性基体として用いることができる限り、特に限定されない。導電性基体としては、少なくとも表面部が導電性を有する材料で構成される導電性基体を用いることができる。導電性基体としては、例えば、導電性を有する材料で構成される導電性材料；及び導電性材料で被覆される導電性基体が挙げられる。導電性を有する材料としては、例えば、アルミニウム、鉄、銅、錫、白金、銀、バナジウム、モリブデン、クロム、カドミウム、チタン、ニッケル、パラジウム、又はインジウムが挙げられる。これらの導電性を有する材料の中でも、１種単独で用いてもよいし、２種以上組み合わせて用いてもよい。２種以上の組み合わせとしては、例えば、合金（より具体的には、ステンレス鋼又は真鍮等）が挙げられる。
【００３８】
これらの導電性を有する材料の中でも、感光層から導電性基体への電荷の移動が良好であることから、アルミニウム又は合金が好ましい。
【００３９】
導電性基体の形状は、使用する画像形成装置の構造に合わせて適宜選択することができる。例えば、シート状の導電性基体又はドラム状の導電性基体を使用することができる。また、導電性基体の厚みは、導電性基体の形状に応じて、適宜選択することができる。
【００４０】
［２．感光層］
単層型感光体の感光層は、電荷発生剤、電荷輸送剤、及びバインダー樹脂を少なくとも含有する。感光層は添加剤を含有してもよい。感光層の厚さは、感光層としての機能を十分に発現できれば、特に限定されない。具体的には、感光層の厚さは、５μｍ以上１００μｍ以下であってもよく、１０μｍ以上５０μｍ以下であることが好ましい。
【００４１】
積層型感光体の感光層は、電荷発生層と、電荷輸送層とを備える。感光層は、添加剤を含有してもよい。電荷発生層は、電荷発生剤を少なくとも含有する。電荷輸送層は、電荷輸送剤及びバインダー樹脂を少なくとも含有する。電荷発生層の厚さは、電荷発生層として十分に作用することができれば、特に限定されない。電荷発生層の厚さは、具体的には、０．０１μｍ以上５μｍ以下であることが好ましく、０．１μｍ以上３μｍ以下であることがより好ましい。電荷輸送層の厚さは、電荷輸送層として十分に作用することができれば、特に限定されない。電荷輸送層の厚さは、具体的には、２μｍ以上１００μｍ以下であることが好ましく、５μｍ以上５０μｍ以下であることがより好ましい。
【００４２】
［２−１．共通の構成要素］
以下、電荷発生剤、電荷輸送剤、及びバインダー樹脂を説明する。更に添加剤を説明する。
【００４３】
［２−１−１．電荷発生剤］
電荷発生剤は、感光体用の電荷発生剤であれば、特に限定されない。電荷発生剤としては、例えば、フタロシアニン系顔料、ペリレン系顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコンのような無機光導電材料の粉末、ピリリウム塩、アンサンスロン系顔料、トリフェニルメタン系顔料、スレン系顔料、トルイジン系顔料、ピラゾリン系顔料、又はキナクリドン系顔料が挙げられる。フタロシアニン系顔料としては、例えば、フタロシアニン、又はフタロシアニン誘導体が挙げられる。フタロシアニンとしては、例えば、無金属フタロシアニン顔料（より具体的には、Ｘ型無金属フタロシアニン（ｘ−Ｈ2Ｐｃ）等）が挙げられる。フタロシアニン誘導体としては、例えば、金属フタロシアニン顔料（より具体的には、チタニルフタロシアニン、又はＶ型ヒドロキシガリウムフタロシアニン等）が挙げられる。フタロシアニン系顔料の結晶形状については特に限定されず、種々の結晶形状を有するフタロシアニン系顔料が使用される。フタロシアニン顔料の結晶形状としては、例えば、α型、β型、又はＹ型が挙げられる。電荷発生剤は、１種を単独で用いてもよいし、２種以上を組み合わせて用いてもよい。
【００４４】
所望の領域に吸収波長を有する電荷発生剤を単独で用いてもよいし、２種以上の電荷発生剤を組み合わせて用いてもよい。更に、例えば、デジタル光学の画像形成装置（例えば、半導体レーザーのような光源を使用したレーザービームプリンター、又はファクシミリ）には、７００ｎｍ以上の波長領域に感度を有する感光体を用いることが好ましい。そのため、例えば、フタロシアニン系顔料が好ましく、Ｙ型チタニルフタロシアニン（Ｙ−ＴｉＯＰｃ）がより好ましい。なお、Ｙ型チタニルフタロシアニンは、Ｃｕ−Ｋα特性Ｘ線回折スペクトルにおいて、ブラッグ角２θ±０．２°＝２７．２°に１つのピークを有してもよい。
【００４５】
短波長レーザー光源（例えば、３５０ｎｍ以上５５０ｎｍ以下程度の波長を有するレーザー光源）を用いた画像形成装置に適用される感光体には、電荷発生剤として、アンサンスロン系顔料、又はペリレン系顔料が好適に用いられる。
【００４６】
電荷発生剤は、例えば、化学式（ＣＧＭ−１）〜（ＣＧＭ−４）で表されるフタロシアニン系顔料が挙げられる（以下、電荷発生剤（ＣＧＭ−１）〜（ＣＧＭ−４）と記載することがある）。
【００４７】
【化５】
0006481657.tif 000006
【００４８】
【化６】
0006481657.tif 000007
【００４９】
【化７】
0006481657.tif 000008
【００５０】
【化８】
0006481657.tif 000009
【００５１】
電荷発生剤の含有量は、電荷発生層用バインダー樹脂（以下、ベース樹脂と記載することがある）１００質量部に対して、５質量部以上１０００質量部以下であることが好ましく、３０質量部以上５００質量部以下であることがより好ましい。
【００５２】
［２−１−２．電荷輸送剤］
電荷輸送剤（特に、正孔輸送剤）は、２以上のスチリル基と、１以上のアリール基とを有する化合物を含むことが好ましい。このような正孔輸送剤としては、例えば、一般式（３）、（４）、又は（５）で表される化合物が挙げられる。電荷輸送層が一般式（３）〜（５）で表される化合物を含むことにより、感光体の耐摩耗性及び電気的特性を更に向上させることができる。一般式（３）〜（５）で表される化合物は、ポリアリレート樹脂（１）及びポリカーボネート樹脂（２）との相溶性に優れる。よって、電荷輸送剤である一般式（３）〜（５）で表される化合物は、感光層中で均一に分散し易く、感光層の層密度を高めることができると考えられる。
【００５３】
【化９】
0006481657.tif 000010
【００５４】
一般式（３）中、Ｑ1は、水素原子、炭素原子数１以上８以下のアルキル基、炭素原子数１以上８以下のアルコキシ基、又は炭素原子数１以上８以下のアルキル基で置換されてもよいフェニル基を表す。Ｑ2は、各々独立に、炭素原子数１以上８以下のアルキル基、炭素原子数１以上８以下のアルコキシ基、又はフェニル基を表す。Ｑ3、Ｑ4、Ｑ5、Ｑ6、及びＱ7は、各々独立に、水素原子、炭素原子数１以上８以下のアルキル基、炭素原子数１以上８以下のアルコキシ基、又はフェニル基で表す。Ｑ3、Ｑ4、Ｑ5、Ｑ6、及びＱ7のうちの隣接した二つが互いに結合して環を形成してもよい。ａは、０以上５以下の整数を表す。ａが２以上５以下の整数を表す場合、同一のフェニル基に結合する複数のＱ2は、互いに同一でも異なっていてもよい。
【００５５】
【化１０】
0006481657.tif 000011
【００５６】
一般式（４）中、Ｑ8、Ｑ10、Ｑ11、Ｑ12、Ｑ13、及びＱ14は、各々独立に、水素原子、炭素原子数１以上８以下のアルキル基、炭素原子数１以上８以下のアルコキシ基、又はフェニル基を表す。Ｑ9及びＱ15は、各々独立に、炭素原子数１以上８以下のアルキル基、炭素原子数１以上８以下のアルコキシ基、又はフェニル基を表す。ｂは、０以上５以下の整数を表す。ｂが２以上５以下の整数を表す場合、同一のフェニル基に結合する複数のＱ9は、互いに同一でも異なっていてもよい。ｃは、０以上４以下の整数を表す。ｃが２以上４以下の整数を表す場合、同一のフェニル基に結合する複数のＱ15は、互いに同一でも異なっていてもよい。ｋは、０又は１を表す。
【００５７】
【化１１】
0006481657.tif 000012
【００５８】
一般式（５）中、Ｒa、Ｒb及びＲcは、各々独立に、炭素原子数１以上８以下のアルキル基、フェニル基、又は炭素原子数１以上８以下のアルコキシ基を表す。ｑは、０以上４以下の整数を表す。ｑが２以上４以下の整数を表す場合、同一のフェニル基に結合する複数のＲcは、互いに同一でも異なっていてもよい。ｍ及びｎは、各々独立に、０以上５以下の整数を表す。ｍが２以上５以下の整数を表す場合、同一のフェニル基に結合する複数のＲbは、互いに同一でも異なっていてもよい。ｎが２以上５以下の整数を表す場合、同一のフェニル基に結合する複数のＲaは、互いに同一でも異なっていてもよい。
【００５９】
一般式（３）中、Ｑ1の表すフェニル基は、炭素原子数１以上８以下のアルキル基で置換されたフェニル基であることが好ましく、メチル基で置換されたフェニル基であることがより好ましい。
【００６０】
一般式（３）中、Ｑ2の表す炭素原子数１以上８以下のアルキル基は、炭素原子数１以上６以下のアルキル基であることが好ましく、炭素原子数１以上４以下のアルキル基であることがより好ましく、メチル基であることが更に好ましい。ａは、０又は１を表すことが好ましい。
【００６１】
一般式（３）中、Ｑ3〜Ｑ7の表す炭素原子数１以上８以下のアルキル基は、炭素原子数１以上４以下のアルキル基であることが好ましく、メチル基、エチル基、又はｎ−ブチル基であることがより好ましい。一般式（３）中、Ｑ3〜Ｑ7の表す炭素原子数１以上８以下のアルコキシ基は、メトキシ基であることが好ましい。一般式（３）中、Ｑ3〜Ｑ7は、各々独立に、水素原子、炭素原子数１以上８以下のアルキル基、又は炭素原子数１以上８以下のアルコキシ基を表すことが好ましく、水素原子、炭素原子数１以上４以下のアルキル基、又はメトキシ基を表すことがより好ましい。
【００６２】
一般式（３）中、Ｑ3〜Ｑ7のうちの隣接した二つが互いに結合して、環（より具体的には、ベンゼン環、又は炭素原子数５以上７以下のシクロアルカン）を形成してもよい。例えば、Ｑ3〜Ｑ7のうちの隣接したＱ6とＱ7とが互いに結合して、ベンゼン環、又は炭素原子数５以上７以下のシクロアルカンを形成してもよい。Ｑ3〜Ｑ7のうちの隣接した二つが互いに結合してベンゼン環を形成する場合、このベンゼン環はＱ3〜Ｑ7が結合するフェニル基と縮合して二環縮合環基（ナフチル基）を形成する。Ｑ3〜Ｑ7のうちの隣接した二つが互いに結合して炭素原子数５以上７以下のシクロアルカンを形成する場合、この炭素原子数５以上７以下のシクロアルカンはＱ3〜Ｑ7が結合するフェニル基と縮合して二環縮合環基を形成する。この場合、炭素原子数５以上７以下のシクロアルカンとフェニル基との縮合部位は、二重結合を含んでもよい。Ｑ3〜Ｑ7のうちの隣接した二つが互いに結合して、炭素原子数５以上７以下のシクロアルカンを形成することが好ましく、シクロヘキサンを形成することがより好ましい。
【００６３】
一般式（３）中、Ｑ1は、水素原子又は炭素原子数１以上４以下のアルキル基で置換されたフェニル基を表すことが好ましい。Ｑ2は、炭素原子数１以上４以下のアルキル基を表すことが好ましい。Ｑ3〜Ｑ7は、各々独立に、水素原子、炭素原子数１以上４以下のアルキル基、又は炭素原子数１以上４以下のアルコキシ基を表すことが好ましい。Ｑ3〜Ｑ7のうちの隣接した二つが互いに結合して環を形成することが好ましい。ａは、０又は１を表すことが好ましい。
【００６４】
一般式（４）中、Ｑ8及びＱ10〜Ｑ14の表す炭素原子数１以上８以下のアルキル基は、炭素原子数１以上４以下のアルキル基であることが好ましく、メチル基又はエチル基であることがより好ましい。一般式（４）中、Ｑ8及びＱ10〜Ｑ14は、各々独立に、水素原子、炭素原子数１以上４以下のアルキル基、又はフェニル基を表し、ｂ及びｃは、０を表すことが好ましい。
【００６５】
感光層が、一般式（３）〜（５）で表される化合物のうち一般式（４）で表される化合物を電荷輸送剤として含み、ポリアリレート樹脂（１）及びポリカーボネート樹脂（２）をバインダー樹脂として含むことにより、感光体の電気的特性（感度）をより向上させることができる。
【００６６】
特に、感光層が、一般式（４）中、Ｑ8及びＱ10〜Ｑ14が、各々独立に、水素原子、又は炭素原子数１以上４以下のアルキル基を表し、ｂ及びｃが０を表す化合物を電荷輸送剤として含み、ポリアリレート樹脂（１）及びポリカーボネート樹脂（２）をバインダー樹脂として含むことにより、感光体の電気的特性（感度）を更に向上させることができる。
【００６７】
一般式（５）中、Ｒa及びＲbの表す炭素原子数１以上８以下のアルキル基は、炭素原子数１以上４以下のアルキル基であることが好ましく、メチル基又はエチル基を表すことがより好ましい。一般式（５）中、Ｒa及びＲbは、各々独立に、炭素原子数１以上４以下のアルキル基を表し、ｍ及びｎは、各々独立に、０以上２以下の整数を表し、ｑは０を表すことが好ましい。
【００６８】
正孔輸送剤は、具体的には、化学式（ＣＴＭ−１）〜（ＣＴＭ−９）で表される電荷輸送剤である（以下、電荷輸送剤（ＣＴＭ−１）〜（ＣＴＭ−９）と記載することがある）。なお、電荷輸送剤（ＣＴＭ−１）〜（ＣＴＭ−４）は、一般式（３）で表される化合物の具体例である。電荷輸送剤（ＣＴＭ−５）〜（ＣＴＭ−７）は、一般式（４）で表される化合物の具体例である。電荷輸送剤（ＣＴＭ−８）〜（ＣＴＭ−９）は、一般式（５）で表される化合物の具体例である。
【００６９】
【化１２】
0006481657.tif 000013
【００７０】
【化１３】
0006481657.tif 000014
【００７１】
【化１４】
0006481657.tif 000015
【００７２】
【化１５】
0006481657.tif 000016
【００７３】
【化１６】
0006481657.tif 000017
【００７４】
【化１７】
0006481657.tif 000018
【００７５】
【化１８】
0006481657.tif 000019
【００７６】
【化１９】
0006481657.tif 000020
【００７７】
【化２０】
0006481657.tif 000021
【００７８】
正孔輸送剤は、一般式（３）〜（５）で表される化合物以外の化合物を含んでもよい。このような正孔輸送剤としては、例えば、含窒素環式化合物又は縮合多環式化合物を使用することができる。含窒素環式化合物及び縮合多環式化合物としては、例えば、ジアミン誘導体（例えば、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、又はＮ，Ｎ，Ｎ’，Ｎ’−テトラフェニルフェナントリレンジアミン誘導体）；オキサジアゾール系化合物（例えば、２，５−ジ（４−メチルアミノフェニル）−１，３，４−オキサジアゾール）；スチリル系化合物（例えば、９−（４−ジエチルアミノスチリル）アントラセン）；カルバゾール系化合物（例えば、ポリビニルカルバゾール）；有機ポリシラン化合物；ピラゾリン系化合物（例えば、１−フェニル−３−（ｐ−ジメチルアミノフェニル）ピラゾリン）；ヒドラゾン系化合物；インドール系化合物；オキサゾール系化合物；イソオキサゾール系化合物；チアゾール系化合物；チアジアゾール系化合物；イミダゾール系化合物；ピラゾール系化合物；トリアゾール系化合物が挙げられる。
【００７９】
積層型感光体において、正孔輸送剤の含有量は、バインダー樹脂１００質量部に対して、１０質量部以上２００質量部以下であることが好ましく、２０質量部以上１００質量部以下であることがより好ましい。
【００８０】
［２−１−３．バインダー樹脂］
バインダー樹脂は、積層型感光体の電荷輸送層又は単層型感光体の感光層に用いられる。バインダー樹脂は、ポリアリレート樹脂（１）とポリカーボネート樹脂（２）とを含む。ポリアリレート樹脂（１）は、一般式（１）で表される。ポリカーボネート樹脂（２）は、一般式（２）で表される。感光体の感光層がポリアリレート樹脂（１）及びポリカーボネート樹脂（２）を含有しているので、感光体の耐摩耗性が向上する。
【００８１】
【化２１】
0006481657.tif 000022
【００８２】
一般式（１）中、Ｒ11は、水素原子又は炭素原子数１以上４以下のアルキル基を表す。２つのＲ11は、互いに同一であっても異なっていてもよい。
【００８３】
【化２２】
0006481657.tif 000023
【００８４】
一般式（２）中、Ｒ21、Ｒ22、Ｒ23、及びＲ24は、各々独立に、水素原子、炭素原子数１以上４以下のアルキル基、又は炭素原子数６以上１０以下のアリール基を表す。２つのＲ21は、互いに同一であっても異なっていてもよい。２つのＲ22は、互いに同一であっても異なっていてもよい。Ｒ23とＲ24とは互いに結合して環を形成し、炭素原子数３以上８以下のシクロアルキリデン基を表してもよい。ｒ及びｓは、何れも正の整数を表す。ｒ＋ｓ＝１００である。ｒ／（ｒ＋ｓ）は、０．００以上１．００未満である。
【００８５】
ポリアリレート樹脂（１）は、一般式（１−１）で表される繰返し単位（以下、繰返し単位（１−１）と記載することがある）、一般式（１−２）で表される繰返し単位（以下、繰返し単位（１−２）と記載することがある）、及び一般式（１−３）で表される繰返し単位（以下、繰返し単位（１−３）と記載することがある）の少なくとも一つを有する。
【００８６】
【化２３】
0006481657.tif 000024
【００８７】
一般式（１−１）、一般式（１−２）及び一般式（１−３）中のＲ11は、一般式（１）中のＲ11と同義である。
【００８８】
ポリアリレート樹脂（１）の中でも、繰返し単位（１−２）及び（１−３）を有するポリアリレート樹脂が、入手が容易である点で好ましい。
【００８９】
ポリカーボネート樹脂（２）との併用によって感光体の耐摩耗性を向上させる効果が充分に発現される限り、ポリアリレート樹脂（１）において、繰返し単位（１−１）〜（１−３）の物質量の比率は、特に限定されない。例えば、ポリアリレート樹脂（１）が繰返し単位（１−２）及び（１−３）を有する場合、ポリアリレート樹脂（１）における繰返し単位（１−２）の物質量と繰返し単位（１−３）の物質量との合計に対する繰返し単位（１−２）の物質量の比率（モル比率）は、０．１０以上０．９０以下が好ましく、０．２０以上０．８０以下がより好ましい。
【００９０】
ポリアリレート樹脂（１）は、繰返し単位（１−１）〜（１−３）以外の繰返し単位を有してもよい。ポリアリレート樹脂（１）中の繰返し単位の物質量の合計に対する繰返し単位（１−１）〜（１−３）の物質量の合計の比率（モル比率）は、０．８０以上が好ましく、０．９０以上がより好ましく、１．００が更に好ましい。
【００９１】
一般式（１）中、２つのＲ11は互いに同一であり、Ｒ11は水素原子を表すことが好ましい。
【００９２】
ポリアリレート樹脂（１）としては、例えば、化学式（ＰＡＲ−１）で表されるポリアリレート樹脂（以下、ポリアリレート樹脂（ＰＡＲ−１）と記載することがある）が挙げられる。
【００９３】
【化２４】
0006481657.tif 000025
【００９４】
ポリアリレート樹脂（１）の粘度平均分子量は、２００００以上３００００以下であることが好ましい。ポリアリレート樹脂（１）の粘度平均分子量が２００００以上である場合、感光体の耐摩耗性を高めることができ、感光層が摩耗しにくくなる。一方、ポリアリレート樹脂（１）の粘度平均分子量が３００００以下である場合、感光層の形成時に、ポリアリレート樹脂（１）が溶剤に溶解し易くなり、感光層の形成が容易になる傾向がある。
【００９５】
ポリカーボネート樹脂（２）は、一般式（２−１）で表される繰返し単位（以下、繰返し単位（２−１）と記載することがある）及び一般式（２−２）で表される繰返し単位（以下、繰返し単位（２−２）と記載することがある）を有する。
【００９６】
【化２５】
0006481657.tif 000026
【００９７】
一般式（２−１）中のＲ21は、一般式（２）中のＲ21と同義である。一般式（２−２）中のＲ22、Ｒ23、及びＲ24は、それぞれ一般式（２）中のＲ22、Ｒ23、及びＲ24と同義である。
【００９８】
ポリカーボネート樹脂（２）は、繰返し単位（２−１）及び（２−２）以外の繰返し単位を有してもよい。ポリカーボネート樹脂（２）中の繰返し単位の物質量の合計に対する繰返し単位（２−１）の物質量と繰返し単位（２−２）の物質量との合計の比率（モル比率）は、０．８０以上が好ましく、０．９０以上がより好ましく、１．００が更に好ましい。
【００９９】
ポリカーボネート樹脂（２）における、繰返し単位（２−１）及び（２−２）の配列は、繰返し単位（２−１）と繰返し単位（２−２）とが隣接して互いに結合する配列である。
【０１００】
一般式（２）中、ｒ＋ｓ＝１００である。ｒ／（ｒ＋ｓ）は、０．００以上１．００未満であり、好ましくは０．３５以上０．７０以下であり、更に好ましくは０．４０以上０．６０以下である。ｒ／（ｒ＋ｓ）は、ポリカーボネート樹脂（２）における繰返し単位（２−１）の物質量と繰返し単位（２−２）の物質量との合計に対する繰返し単位（２−１）の物質量の比率（モル比率）を表す。ｒ／（ｒ＋ｓ）が０．００以上１．００未満であるので、感光体の耐摩耗性が充分に向上する。
【０１０１】
一般式（２）中、２つのＲ22は互いに同一であり、Ｒ22は水素原子又はメチル基を表すことが好ましい。一般式（２）中、Ｒ23とＲ24とは互いに結合して環を形成し、シクロヘキシリデン基を表すことが好ましい。
【０１０２】
一般式（２）中、ｒ／（ｒ＋ｓ）が０．３５以上０．７０以下である場合、２つのＲ21は互いに同一であり、Ｒ21は水素原子又はメチル基を表し、２つのＲ22は互いに同一であり、Ｒ22は水素原子又はメチル基を表し、Ｒ23とＲ24とは互いに結合して環を形成し、シクロヘキシリデン基を表すことが、感光体の耐摩耗性を向上させる効果がより大きい点で好ましい。
【０１０３】
ポリカーボネート樹脂（２）としては、例えば、化学式（ＰＣ−１）〜（ＰＣ−８）で表されるポリカーボネート樹脂（以下、ポリカーボネート樹脂（ＰＣ−１）〜（ＰＣ−８）と記載することがある）が挙げられる。
【０１０４】
【化２６】
0006481657.tif 000027
【０１０５】
【化２７】
0006481657.tif 000028
【０１０６】
【化２８】
0006481657.tif 000029
【０１０７】
【化２９】
0006481657.tif 000030
【０１０８】
【化３０】
0006481657.tif 000031
【０１０９】
【化３１】
0006481657.tif 000032
【０１１０】
【化３２】
0006481657.tif 000033
【０１１１】
【化３３】
0006481657.tif 000034
【０１１２】
ポリカーボネート樹脂（ＰＣ−１）〜（ＰＣ−８）の中でも、感光体の耐摩耗性を向上させる効果がより大きい点から、一般式（２）中、ｒ／（ｒ＋ｓ）が０．３５以上０．７０以下であるポリカーボネート樹脂（ＰＣ−２）〜（ＰＣ−６）が特に好ましい。
【０１１３】
ポリカーボネート樹脂（２）の粘度平均分子量は、４６０００以上５１０００以下であることが好ましい。ポリカーボネート樹脂（２）の粘度平均分子量が４６０００以上である場合、感光体の耐摩耗性を高めることができ、感光層が摩耗しにくくなる。一方、ポリカーボネート樹脂（２）の粘度平均分子量が５１０００以下である場合、感光層の形成時に、ポリカーボネート樹脂（２）が溶剤に溶解し易くなり、感光層の形成が容易になる傾向がある。
【０１１４】
本実施形態に用いられるバインダー樹脂としては、ポリアリレート樹脂（１）及びポリカーボネート樹脂（２）のみを単独で用いてもよいし、ポリアリレート樹脂（１）及びポリカーボネート樹脂（２）以外の樹脂（その他の樹脂）を、本発明の効果を損なわない範囲で含んでいてもよい。その他の樹脂としては、例えば、熱可塑性樹脂、熱硬化性樹脂、又は光硬化性樹脂が挙げられる。熱可塑性樹脂としては、例えば、ポリアリレート樹脂（１）以外のポリアリレート樹脂、ポリカーボネート樹脂（２）以外のポリカーボネート樹脂、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、ポリエステル樹脂、アルキド樹脂、ポリアミド樹脂、ポリウレタン樹脂、ポリスルホン樹脂、ジアリルフタレート樹脂、ケトン樹脂、ポリビニルブチラール樹脂、ポリエーテル樹脂、又はポリエステル樹脂が挙げられる。熱硬化性樹脂としては、例えば、シリコーン樹脂、エポキシ樹脂、フェノール樹脂、尿素樹脂、メラミン樹脂、又はその他架橋性の熱硬化性樹脂が挙げられる。光硬化性樹脂としては、例えば、エポキシ−アクリル酸系樹脂又はウレタン−アクリル酸系共重合体が挙げられる。これらは単独で用いてもよいし、２種以上を併用してもよい。
【０１１５】
ポリアリレート樹脂（１）の製造方法は、ポリアリレート樹脂（１）を製造できれば、特に限定されない。これらの製造方法として、例えば、ポリアリレート樹脂（１）の繰返し単位を構成するための芳香族ジオールと芳香族ジカルボン酸とを縮重合させる方法が挙げられる。ポリアリレート樹脂（１）の合成方法は特に限定されず、公知の合成方法（より具体的には、溶液重合、溶融重合、又は界面重合等）を採用することができる。
【０１１６】
芳香族ジオールは、２つのフェノール性水酸基を有し、一般式（１−４）で表される芳香族ジオールを含む。一般式（１−４）中のＲ11は、一般式（１）中のＲ11と同義である。
【０１１７】
【化３４】
0006481657.tif 000035
【０１１８】
一般式（１−４）で表される芳香族ジオールとしては、例えば、ビスフェノール類（具体的には、ビスフェノールＡＰ等）が挙げられる。なお、ポリアリレート樹脂（１）を合成する際、芳香族ジオールは、ジアセテートのような誘導体として用いることができる。芳香族ジオールは、一般式（１−４）で表される芳香族ジオール以外に他の芳香族ジオール（例えば、ビスフェノールＡ、ビスフェノールＢ、又はビスフェノールＣ）を含んでもよい。
【０１１９】
芳香族ジカルボン酸は、２つのカルボキシル基を有し、化学式（１−５）で表される。
【０１２０】
【化３５】
0006481657.tif 000036
【０１２１】
化学式（１−５）で表される芳香族ジカルボン酸（ベンゼン−１，２−ジカルボン酸、ベンゼン−１，３−ジカルボン酸、又はベンゼン−１，４−ジカルボン酸）は、芳香環上に結合する２つのカルボキシル基を有する芳香族ジカルボン酸である。なお、ポリアリレート樹脂（１）を合成する際、芳香族ジカルボン酸は、ジ酸クロライド、ジメチルエステル、又はジエチルエステルのような誘導体として用いることができる。芳香族ジカルボン酸は、化学式（１−５）で表される芳香族ジカルボン酸以外に他の芳香族ジカルボン酸を含んでもよい。
【０１２２】
ポリカーボネート樹脂（２）の製造方法は、ポリカーボネート樹脂（２）を製造できれば、特に限定されない。これらの製造方法として、例えば、ホスゲン法、エステル交換反応させる方法、又は他の公知の方法が挙げられる。ホスゲン法は、ポリカーボネート樹脂（２）の繰返し単位を形成するためのジオール化合物とジハロゲン化カルボニルとを界面縮重合させる方法である。エステル交換させる方法は、ジオール化合物とジフェニルカーボネートとをエステル交換反応させる方法である。
【０１２３】
以下、ホスゲン法を用いて、ポリカーボネート樹脂（２）を製造する場合を例に挙げて説明する。
【０１２４】
ポリカーボネート樹脂（２）は、一般式（２−３）で表されるジオール化合物及び一般式（２−４）で表されるジオール化合物を界面重縮合させることにより製造される。界面重縮合反応は、例えば、ジハロゲン化カルボニル（より具体的には、ホスゲン等）を用いて、酸結合剤及び溶媒の存在下で行われてもよい。一般式（２−３）中のＲ21は、一般式（２）中のＲ21と同義である。一般式（２−４）中のＲ22、Ｒ23、及びＲ24は、それぞれ一般式（２）中のＲ22、Ｒ23、及びＲ24と同義である。
【０１２５】
【化３６】
0006481657.tif 000037
【０１２６】
ポリアリレート樹脂（１）の含有量ｍPARとポリカーボネート樹脂（２）の含有量ｍPCとの合計に対するｍPARの比率（ｍPAR／（ｍPAR＋ｍPC））は、質量比率で、０．１０以上０．９０以下であり、好ましくは０．１５以上０．８８以下であり、更に好ましくは０．４５以上０．８５以下である。ｍPAR／（ｍPAR＋ｍPC）が０．１０以上であるので、感光体に優れた電気的特性（感度）が付与される。また、ｍPAR／（ｍPAR＋ｍPC）が０．９０以下であるので、感光体に優れた耐摩耗性が付与される。
【０１２７】
ポリアリレート樹脂（１）の含有量とポリカーボネート樹脂（２）の含有量との合計は、バインダー樹脂に対して８０質量％以上であることが好ましく、９０質量％以上であることがより好ましく、１００質量％であることが更に好ましい。
【０１２８】
本実施形態において、バインダー樹脂の含有量の比率は、電荷輸送層に含まれるすべての構成要素（例えば、電荷輸送剤、又はバインダー樹脂）の質量の合計に対して４０質量％以上が好ましく、６０質量％以上がより好ましい。
【０１２９】
［２−１−４．添加剤］
電荷発生層、電荷輸送層、単層型感光体の感光層及び中間層のうちの少なくとも１つが、電子写真特性に悪影響を与えない範囲で、各種の添加剤を含有してもよい。添加剤としては、例えば、劣化防止剤（より具体的には、酸化防止剤、ラジカル捕捉剤、消光剤、又は紫外線吸収剤等）、軟化剤、表面改質剤、増量剤、増粘剤、分散安定剤、ワックス、電子アクセプター化合物、ドナー、界面活性剤、レベリング剤、又は増感剤が挙げられる。これらの添加剤のうち、酸化防止剤及び増感剤を説明する。
【０１３０】
酸化防止剤としては、例えば、ヒンダードフェノール化合物、ヒンダードアミン化合物、チオエーテル化合物、又はホスファイト化合物が挙げられる。これらの酸化防止剤の中でも、ヒンダードフェノール化合物及びヒンダードアミン化合物が好ましい。
【０１３１】
電荷輸送層中の酸化防止剤の添加量は、バインダー樹脂１００質量部に対して、０．１質量部以上１０質量部以下であることが好ましい。酸化防止剤の添加量がこのような範囲内であると、感光体が酸化されることによる電気的特性の低下を抑制し易い。
【０１３２】
増感剤としては、例えば、ターフェニル、ハロナフトキノン類、又はアセナフチレンが挙げられる。これらの増感剤の中でも、ターフェニルが好ましい。
【０１３３】
電荷輸送層中の増感剤の添加量は、バインダー樹脂１００質量部に対して、０．１質量部以上１５質量部以下であることが好ましい。増感剤の添加量がこのような範囲内であると、感光体の電気的特性（感度）が向上し易い。
【０１３４】
［２−２．共通しない構成要素］
積層型感光体では、電荷発生層は、電荷発生層用バインダー樹脂（以下、ベース樹脂と記載することある）を含有してもよい。ベース樹脂は、感光体に適用し得るベース樹脂である限り、特に限定されない。ベース樹脂としては、例えば、熱可塑性樹脂、熱硬化性樹脂、又は光硬化性樹脂が挙げられる。熱可塑性樹脂としては、例えば、スチレン系樹脂、スチレン−ブタジエン共重合体、スチレン−アクリロニトリル共重合体、スチレン−マレイン酸共重合体、スチレン−アクリル酸系共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、アルキド樹脂、ポリアミド樹脂、ウレタン樹脂、ポリカーボネート樹脂、ポリアリレート樹脂、ポリスルホン樹脂、ジアリルフタレート樹脂、ケトン樹脂、ポリビニルブチラール樹脂、ポリエーテル樹脂、又はポリエステル樹脂が挙げられる。熱硬化性樹脂としては、例えば、シリコーン樹脂、エポキシ樹脂、フェノール樹脂、尿素樹脂、メラミン樹脂、又はその他架橋性の熱硬化性樹脂が挙げられる。光硬化性樹脂としては、例えば、エポキシアクリル酸系樹脂、又はウレタン−アクリル酸系樹脂が挙げられる。これらは１種単独で用いてもよいし、２種以上を組み合わせて用いてもよい。
【０１３５】
ベース樹脂は、上述したバインダー樹脂と同様の樹脂も例示されているが、同一の積層型感光体においては、通常、バインダー樹脂とは異なる樹脂が選択される。これは、以下のことによる。積層型感光体を製造する際、通常、電荷発生層、電荷輸送層の順に形成するため、電荷発生層に、電荷輸送層用塗布液を塗布することになる。電荷輸送層の形成時に、電荷発生層は、電荷輸送層用塗布液の溶剤に溶解しないことが求められるからである。そこで、ベース樹脂は、同一の積層型感光体においては、通常、バインダー樹脂とは異なる樹脂が選択される。
【０１３６】
［３．中間層］
本実施形態に係る感光体は、中間層（例えば、下引き層）を有してもよい。中間層は、例えば、無機粒子、及び中間層に用いられる樹脂（中間層用樹脂）を含有する。中間層を介在させると、リーク発生を抑制し得る程度の絶縁状態を維持しつつ、感光体を露光した時に発生する電流の流れを円滑にして、電気抵抗の上昇を抑えることができる。
【０１３７】
無機粒子としては、例えば、金属（より具体的には、アルミニウム、鉄、又は銅等）、金属酸化物（より具体的には、酸化チタン、アルミナ、酸化ジルコニウム、酸化スズ、又は酸化亜鉛等）の粒子、又は非金属酸化物（より具体的には、シリカ等）の粒子が挙げられる。これらの無機粒子は、１種を単独で用いてもよいし、又は２種以上を併用してもよい。
【０１３８】
中間層用樹脂としては、中間層を形成する樹脂として用いることができる樹脂であれば、特に限定されない。
【０１３９】
［４．感光体の製造方法］
感光体の製造方法について説明する。感光体の製造方法は、例えば、感光層形成工程を有する。
【０１４０】
［４−１．積層型感光体の製造方法］
積層型感光体の製造方法において、感光層形成工程は、電荷発生層形成工程と電荷輸送層形成工程とを有する。電荷発生層形成工程では、まず、電荷発生層を形成するための塗布液（以下、電荷発生層用塗布液と記載することがある）を調製する。電荷発生層用塗布液を導電性基体上に塗布する。次いで、適宜な方法で乾燥することによって、塗布した電荷発生層用塗布液に含まれる溶剤の少なくとも一部を除去して電荷発生層を形成する。電荷発生層用塗布液は、例えば、電荷発生剤と、ベース樹脂と、溶剤とを含む。このような電荷発生層用塗布液は、電荷発生剤を溶剤に溶解又は分散させることにより調製する。電荷発生層用塗布液は、必要に応じて各種添加剤を加えてもよい。
【０１４１】
電荷輸送層形成工程では、まず、電荷輸送層を形成するための塗布液（以下、電荷輸送層用塗布液と記載することがある）を調製する。電荷輸送層用塗布液を電荷発生層上に塗布する。次いで、適宜な方法で乾燥することによって、塗布した電荷輸送層用塗布液に含まれる溶剤の少なくとも一部を除去して電荷輸送層を形成する。電荷輸送層用塗布液は、電荷輸送剤と、バインダー樹脂としてのポリアリレート樹脂（１）及びポリカーボネート樹脂（２）と、溶剤とを含む。電荷輸送層用塗布液は、電荷輸送剤と、ポリアリレート樹脂（１）及びポリカーボネート樹脂（２）とを溶剤に溶解又は分散させることにより調製することができる。電荷輸送層形成用塗布液には、必要に応じて各種添加剤を加えてもよい。
【０１４２】
［４−２．単層型感光体の製造方法］
単層型感光体の製造方法において、感光層形成工程では、感光層を形成するための塗布液（以下、感光層用塗布液と記載することがある）を調製する。感光層用塗布液を導電性基体上に塗布する。次いで、適宜な方法で乾燥することによって、塗布した感光層用塗布液に含まれる溶剤の少なくとも一部を除去して感光層を形成する。感光層用塗布液は、例えば、電荷発生剤と、電荷輸送剤と、バインダー樹脂と、溶剤とを含む。このような感光層用塗布液は、電荷発生剤、電荷輸送剤、及びバインダー樹脂を溶剤に溶解又は分散させることにより調製する。感光層用塗布液は、必要に応じて各種添加剤を加えてもよい。
【０１４３】
以下、感光層形成工程の詳細を説明する。電荷発生層用塗布液、電荷輸送層用塗布液、及び感光層用塗布液に含有される溶剤は、それぞれ電荷発生層用塗布液、電荷輸送層用塗布液、及び感光層用塗布液に含まれる各成分を溶解又は分散できれば、特に限定されない。具体的には、溶剤としては、アルコール類（メタノール、エタノール、イソプロパノール、又はブタノール）、脂肪族系炭化水素（ｎ−ヘキサン、オクタン、又はシクロヘキサン）、芳香族炭化水素（ベンゼン、トルエン、又はキシレン）、ハロゲン化炭化水素（ジクロロメタン、ジクロロエタン、四塩化炭素、又はクロロベンゼン）、エーテル類（ジメチルエーテル、ジエチルエーテル、テトラヒドロフラン、エチレングリコールジメチルエーテル、又はジエチレングリコールジメチルエーテル）、ケトン類（アセトン、メチルエチルケトン、又はシクロヘキサノン）、エステル類（酢酸エチル、又は酢酸メチル）、ジメチルホルムアルデヒド、ジメチルホルムアミド、又はジメチルスルホキシドが挙げられる。これらの溶剤は、単独で用いてもよいし、２種以上を組み合わせて用いてもよい。これらの溶剤のうち、非ハロゲン系溶剤を用いることが好ましい。
【０１４４】
更に、電荷輸送層用塗布液に含有される溶剤は、電荷発生層用塗布液に含有される溶剤と、異なることが好ましい。積層型感光体を製造する際、通常、電荷発生層、電荷輸送層の順に形成するため、電荷発生層上に、電荷輸送層用塗布液を塗布することになる。電荷輸送層形成時に、電荷発生層は、電荷輸送層用塗布液の溶剤に溶解しないことが求められるからである。
【０１４５】
電荷発生層用塗布液、電荷輸送層用塗布液、及び感光層用塗布液は、それぞれ各成分を混合し、溶剤に分散することにより調製される。混合又は分散には、例えば、ビーズミル、ロールミル、ボールミル、アトライター、ペイントシェーカー、又は超音波分散器を用いることができる。
【０１４６】
電荷発生層用塗布液、電荷輸送層用塗布液、及び感光層用塗布液は、各成分の分散性、又は形成される各々の層の表面平滑性を向上させるために、例えば、界面活性剤又はレベリング剤を含有してもよい。
【０１４７】
電荷発生層用塗布液、電荷輸送層用塗布液、及び感光層用塗布液を塗布する方法としては、電荷発生層用塗布液、電荷輸送層用塗布液、及び感光層用塗布液を均一に塗布できる方法であれば、特に限定されない。塗布方法としては、例えば、ディップコート法、スプレーコート法、スピンコート法、又はバーコート法が挙げられる。
【０１４８】
電荷発生層用塗布液、電荷輸送層用塗布液、及び感光層用塗布液に含まれる溶剤の少なくとも一部を除去する方法としては、電荷発生層用塗布液及び電荷輸送層用塗布液中の溶剤を蒸発させ得る方法であれば、特に限定されない。除去する方法としては、例えば、加熱、加圧、又は加熱と減圧との併用が挙げられる。より具体的には、高温乾燥機、又は減圧乾燥機を用いて、熱処理（熱風乾燥）する方法が挙げられる。熱処理条件は、例えば、４０℃以上１５０℃以下の温度、かつ３分間以上１２０分間以下の時間である。
【０１４９】
なお、感光体の製造方法は、必要に応じて中間層を形成する工程を更に有してもよい。中間層を形成する工程は、公知の方法を適宜選択することができる。
【０１５０】
以上説明した本発明の電子写真感光体は、電気的特性だけでなく、耐摩耗性にも優れるため、種々の画像形成装置で好適に使用できる。
【実施例】
【０１５１】
以下、実施例を用いて本発明を更に具体的に説明する。なお、本発明は実施例の範囲に何ら限定されるものではない。
【０１５２】
感光体の製造
［感光体（Ａ−１）の製造］
以下、実施例１に係る感光体（Ａ−１）の製造について説明する。
【０１５３】
（中間層の形成）
はじめに、表面処理された酸化チタン（テイカ株式会社製「試作品ＳＭＴ−Ａ」、平均一次粒径１０ｎｍ）を準備した。詳しくは、アルミナとシリカとを用いて酸化チタンを表面処理し、更に、表面処理された酸化チタンを湿式分散しながらメチルハイドロジェンポリシロキサンを用いて表面処理したものを準備した。次いで、表面処理された酸化チタン（２質量部）と、ポリアミド樹脂であるアミラン（登録商標）（東レ株式会社製「ＣＭ８０００」）（ポリアミド６、ポリアミド１２、ポリアミド６６、及びポリアミド６１０の四元共重合ポリアミド樹脂）（１質量部）とを、メタノール（１０質量部）、ブタノール（１質量部）及びトルエン（１質量部）を含む溶剤に対して添加した。これらをビーズミルにて５時間混合し、溶剤中に材料を分散させた。これにより、中間層用塗布液を調製した。
【０１５４】
得られた中間層用塗布液を、目開き５μｍのフィルターを用いてろ過した。その後、導電性基体としてのアルミニウム製のドラム状支持体（直径３０ｍｍ、全長２４６ｍｍ）の表面に、中間層用塗布液をディップコート法にて塗布した。続いて、塗布した中間層用塗布液を１３０℃で３０分間乾燥させて、導電性基体（ドラム状支持体）上に中間層（膜厚２μｍ）を形成した。
【０１５５】
（電荷発生層の形成）
電荷発生剤としてのＹ型チタニルフタロシアニン（１．５質量部）と、ベース樹脂としてのポリビニルアセタール樹脂（積水化学工業株式会社製「エスレックＫＳ−６Ｚ」）（１質量部）とを、プロピレングリコールモノメチルエーテル（４０質量部）及びテトラヒドロフラン（４０質量部）を含む溶剤に対して添加した。これらをビーズミルにて２時間混合し、溶剤中に材料を分散させて、電荷発生層用塗布液を調製した。なお、Ｙ型チタニルフタロシアニンは、化学式（ＣＧＭ−２）で表され、Ｃｕ−Ｋα特性Ｘ線回折スペクトルにおいて、ブラッグ角２θ±０．２°＝２７．２°に１つのピークを有する。
【０１５６】
得られた電荷発生層用塗布液を、目開き３μｍのフィルターを用いてろ過した。次いで、得られたろ過液を、上述のようにして形成された中間層上にディップコート法にて塗布し、５０℃で５分間乾燥させた。これにより、中間層上に電荷発生層（膜厚０．３μｍ）を形成した。
【０１５７】
（電荷輸送層の形成）
正孔輸送剤としての電荷輸送剤（ＣＴＭ−１）（４５質量部）と、添加剤（増感剤）としてのｍ−ターフェニル（１３質量部）と、バインダー樹脂としてのポリアリレート樹脂（ＰＡＲ−１）（粘度平均分子量２６０００）２５質量部及びポリカーボネート樹脂（ＰＣ−１）（粘度平均分子量５００００）７５質量部とを、テトラヒドロフラン（４２０質量部）及びトルエン（２１０質量部）を含む溶剤に対して添加した。これらを循環型超音波分散装置にて１２時間混合し、溶剤中に材料を分散させて、電荷輸送層用塗布液を調製した。
【０１５８】
電荷発生層用塗布液と同様の操作により、電荷輸送層用塗布液を電荷発生層上に塗布した。その後、１１０℃で６０分間乾燥させて、電荷発生層上に電荷輸送層（膜厚２０μｍ）を形成した。その結果、感光体（Ａ−１）が得られた。感光体（Ａ−１）は、導電性基体上に、中間層、電荷発生層、及び電荷輸送層が、この順で積層された構成を有していた。
【０１５９】
［感光体（Ａ−２）］
正孔輸送剤として、電荷輸送剤（ＣＴＭ−１）の代わりに電荷輸送剤（ＣＴＭ−２）を用いた以外は、感光体（Ａ−１）と同様の手法により、感光体（Ａ−２）を作製した。
【０１６０】
［感光体（Ａ−３）］
正孔輸送剤として、電荷輸送剤（ＣＴＭ−１）の代わりに電荷輸送剤（ＣＴＭ−３）を用いた以外は、感光体（Ａ−１）と同様の手法により、感光体（Ａ−３）を作製した。
【０１６１】
［感光体（Ａ−４）］
正孔輸送剤として、電荷輸送剤（ＣＴＭ−１）の代わりに電荷輸送剤（ＣＴＭ−４）を用いた以外は、感光体（Ａ−１）と同様の手法により、感光体（Ａ−４）を作製した。
【０１６２】
［感光体（Ａ−５）］
正孔輸送剤として、電荷輸送剤（ＣＴＭ−１）の代わりに電荷輸送剤（ＣＴＭ−５）を用いた以外は、感光体（Ａ−１）と同様の手法により、感光体（Ａ−５）を作製した。
【０１６３】
［感光体（Ａ−６）］
正孔輸送剤として、電荷輸送剤（ＣＴＭ−１）の代わりに電荷輸送剤（ＣＴＭ−６）を用いた以外は、感光体（Ａ−１）と同様の手法により、感光体（Ａ−６）を作製した。
【０１６４】
［感光体（Ａ−７）］
正孔輸送剤として、電荷輸送剤（ＣＴＭ−１）の代わりに電荷輸送剤（ＣＴＭ−７）を用いた以外は、感光体（Ａ−１）と同様の手法により、感光体（Ａ−７）を作製した。
【０１６５】
［感光体（Ａ−８）］
正孔輸送剤として、電荷輸送剤（ＣＴＭ−１）の代わりに電荷輸送剤（ＣＴＭ−８）を用いた以外は、感光体（Ａ−１）と同様の手法により、感光体（Ａ−８）を作製した。
【０１６６】
［感光体（Ａ−９）］
正孔輸送剤として、電荷輸送剤（ＣＴＭ−１）の代わりに電荷輸送剤（ＣＴＭ−９）を用いた以外は、感光体（Ａ−１）と同様の手法により、感光体（Ａ−９）を作製した。
【０１６７】
［感光体（Ａ−１０）］
バインダー樹脂として、ポリカーボネート樹脂（ＰＣ−１）の代わりにポリカーボネート樹脂（ＰＣ−２）を用いた以外は、感光体（Ａ−９）と同様の手法により、感光体（Ａ−１０）を作製した。
【０１６８】
［感光体（Ａ−１１）］
バインダー樹脂として、ポリカーボネート樹脂（ＰＣ−１）の代わりにポリカーボネート樹脂（ＰＣ−３）を用いた以外は、感光体（Ａ−９）と同様の手法により、感光体（Ａ−１１）を作製した。
【０１６９】
［感光体（Ａ−１２）］
バインダー樹脂として、ポリカーボネート樹脂（ＰＣ−１）の代わりにポリカーボネート樹脂（ＰＣ−４）を用いた以外は、感光体（Ａ−９）と同様の手法により、感光体（Ａ−１２）を作製した。
【０１７０】
［感光体（Ａ−１３）］
バインダー樹脂として、ポリカーボネート樹脂（ＰＣ−１）の代わりにポリカーボネート樹脂（ＰＣ−５）を用いた以外は、感光体（Ａ−９）と同様の手法により、感光体（Ａ−１３）を作製した。
【０１７１】
［感光体（Ａ−１４）］
バインダー樹脂として、ポリカーボネート樹脂（ＰＣ−１）の代わりにポリカーボネート樹脂（ＰＣ−６）を用いた以外は、感光体（Ａ−９）と同様の手法により、感光体（Ａ−１４）を作製した。
【０１７２】
［感光体（Ａ−１５）］
バインダー樹脂として、ポリカーボネート樹脂（ＰＣ−１）の代わりにポリカーボネート樹脂（ＰＣ−７）を用いた以外は、感光体（Ａ−９）と同様の手法により、感光体（Ａ−１５）を作製した。
【０１７３】
［感光体（Ａ−１６）］
バインダー樹脂として、ポリカーボネート樹脂（ＰＣ−１）の代わりにポリカーボネート樹脂（ＰＣ−８）を用いた以外は、感光体（Ａ−９）と同様の手法により、感光体（Ａ−１６）を作製した。
【０１７４】
［感光体（Ａ−１７）］
ポリアリレート樹脂（ＰＡＲ−１）の含有量を２５質量部から８０質量部に変更し、ポリカーボネート樹脂（ＰＣ−１）の含有量を７５質量部から２０質量部に変更した以外は、感光体（Ａ−９）と同様の手法により、感光体（Ａ−１７）を作製した。
【０１７５】
［感光体（Ａ−１８）］
ポリアリレート樹脂（ＰＡＲ−１）の含有量を２５質量部から５０質量部に変更し、ポリカーボネート樹脂（ＰＣ−１）の含有量を７５質量部から５０質量部に変更した以外は、感光体（Ａ−９）と同様の手法により、感光体（Ａ−１８）を作製した。
【０１７６】
［感光体（Ａ−１９）］
ポリアリレート樹脂（ＰＡＲ−１）の含有量を２５質量部から２０質量部に変更し、ポリカーボネート樹脂（ＰＣ−１）の含有量を７５質量部から８０質量部に変更した以外は、感光体（Ａ−９）と同様の手法により、感光体（Ａ−１９）を作製した。
【０１７７】
［感光体（Ａ−２０）］
ポリアリレート樹脂（ＰＡＲ−１）の含有量を２５質量部から８０質量部に変更し、ポリカーボネート樹脂（ＰＣ−２）の含有量を７５質量部から２０質量部に変更した以外は、感光体（Ａ−１０）と同様の手法により、感光体（Ａ−２０）を作製した。
【０１７８】
［感光体（Ａ−２１）］
ポリアリレート樹脂（ＰＡＲ−１）の含有量を２５質量部から５０質量部に変更し、ポリカーボネート樹脂（ＰＣ−２）の含有量を７５質量部から５０質量部に変更した以外は、感光体（Ａ−１０）と同様の手法により、感光体（Ａ−２１）を作製した。
【０１７９】
［感光体（Ａ−２２）］
ポリアリレート樹脂（ＰＡＲ−１）の含有量を２５質量部から２０質量部に変更し、ポリカーボネート樹脂（ＰＣ−２）の含有量を７５質量部から８０質量部に変更した以外は、感光体（Ａ−１０）と同様の手法により、感光体（Ａ−２２）を作製した。
【０１８０】
［感光体（Ｂ−１）］
バインダー樹脂として、ポリアリレート樹脂（ＰＡＲ−１）の代わりにポリアリレート樹脂（ＰＡＲ−Ａ）を用いた以外は、感光体（Ａ−９）と同様の手法により、感光体（Ｂ−１）を作製した。
【０１８１】
［感光体（Ｂ−２）］
ポリアリレート樹脂（ＰＡＲ−１）の含有量を２５質量部から５質量部に変更し、ポリカーボネート樹脂（ＰＣ−１）の含有量を７５質量部から９５質量部に変更した以外は、感光体（Ａ−９）と同様の手法により、感光体（Ｂ−２）を作製した。
【０１８２】
［感光体（Ｂ−３）］
ポリアリレート樹脂（ＰＡＲ−１）の含有量を２５質量部から９５質量部に変更し、ポリカーボネート樹脂（ＰＣ−１）の含有量を７５質量部から５質量部に変更した以外は、感光体（Ａ−９）と同様の手法により、感光体（Ｂ−３）を作製した。
【０１８３】
［感光体（Ｂ−４）］
バインダー樹脂として、ポリアリレート樹脂（ＰＡＲ−１）２５質量部及びポリカーボネート樹脂（ＰＣ−１）７５質量部の代わりにポリアリレート樹脂（ＰＡＲ−１）１００質量部を用いた以外は、感光体（Ａ−９）と同様の手法により、感光体（Ｂ−４）を作製した。
【０１８４】
［感光体の性能評価］
（電気的特性評価：感度電位ＶLの測定）
感光体（Ａ−１）〜（Ａ−２２）及び感光体（Ｂ−１）〜（Ｂ−４）の何れかを、ドラム感度試験機（ジェンテック株式会社製）を用いて、回転数を３１ｒｐｍとし、−４５０Ｖになるように帯電させた。次いで、単色光（露光波長：７８０ｎｍ、露光量：０．２０μＪ／ｃｍ2）をハロゲンランプの光からバンドパスフィルターを用いて取り出し、感光体の表面に照射した。単色光の照射後、４０ミリ秒が経過した後の表面電位を測定した。測定した表面電位を感度電位（ＶL）とした。測定環境は、温度１０℃、かつ湿度１５％ＲＨとした。
【０１８５】
（耐摩耗性評価）
感光体（Ａ−１）〜（Ａ−２２）及び感光体（Ｂ−１）〜（Ｂ−４）の何れかの製造において調製した電荷輸送層用塗布液を、アルミパイプ（直径：７８ｍｍ）に巻きつけたポリプロピレンシート（厚さ０．３ｍｍ）に塗布した。これを、１１０℃で６０分間乾燥し、膜厚３０μｍの電荷輸送層が形成された摩耗評価試験用のシートを作製した。
【０１８６】
このポリプロピレンシートから電荷輸送層を剥離し、ウィールＳ−３６（テーバー社製）に貼り付け、サンプルを作製した。作製したサンプルをロータリーアブレージョンテスター（株式会社東洋精機製作所製）にセットし、摩耗輪ＣＳ−１０（テーバー社製）を用い、荷重５００ｇｆかつ回転速度６０ｒｐｍの条件で１０００回転させ、摩耗評価試験を実施した。摩耗評価試験前後のサンプルの質量変化である摩耗減量（ｍｇ／１０００回転）を測定した。得られた摩耗減量に基づいて、感光体の耐摩耗性を評価した。
【０１８７】
表１は、感光体（Ａ−１）〜（Ａ−２２）及び感光体（Ｂ−１）〜（Ｂ−４）の構成を示す。表１中、ポリアリレート樹脂の分子量及びポリカーボネート樹脂の分子量は、ともに粘度平均分子量を表す。表１中、バインダー樹脂の比は、ポリアリレート樹脂の含有量（単位：質量）ｍPARとポリカーボネート樹脂の含有量（単位：質量）ｍPCとの比（ｍPAR：ｍPC）を表す。表１中、バインダー樹脂の比に付した括弧内の数値は、比率（ｍPAR／（ｍPAR＋ｍPC））を表す。表２は、感光体（Ａ−１）〜（Ａ−２２）及び感光体（Ｂ−１）〜（Ｂ−４）の性能評価結果を示す。
【０１８８】
【表１】
0006481657.tif 000038
【０１８９】
【表２】
0006481657.tif 000039
【０１９０】
表１に示すように、感光体（Ａ−１）〜（Ａ−２２）では、電荷輸送層は、バインダー樹脂としてのポリアリレート樹脂（１）及びポリカーボネート樹脂（２）を含有している。詳しくは、感光体（Ａ−１）〜（Ａ−２２）では、電荷輸送層は、それぞれポリアリレート樹脂（ＰＡＲ−１）と、ポリカーボネート樹脂（ＰＣ−１）〜（ＰＣ−８）の何れか１種とを含有している。表２に示すように、感光体（Ａ−１）〜（Ａ−２２）では、感度電位が−９９Ｖ以上−７０Ｖ以下であり、摩耗減量が５．０ｍｇ以上９．３ｍｇ以下である。
【０１９１】
表１に示すように、感光体（Ｂ−１）では、電荷輸送層は、バインダー樹脂としてのポリアリレート樹脂及びポリカーボネート樹脂（２）を含有している。しかし、ポリアリレート樹脂が、ポリアリレート樹脂（１）ではない。詳しくは、感光体（Ｂ−１）では、電荷輸送層は、ポリアリレート樹脂（ＰＡＲ−Ａ）を含有している。ポリアリレート樹脂（ＰＡＲ−Ａ）は、ポリアリレート樹脂（１）とは異なり、芳香族ジオール由来の構造中にフェニル基を有さない。表２に示すように、感光体（Ｂ−１）では、感度電位が−９１Ｖであり、摩耗減量が１１．２ｍｇである。
【０１９２】
表１に示すように、感光体（Ｂ−２）では、電荷輸送層は、バインダー樹脂としてのポリアリレート樹脂（１）及びポリカーボネート樹脂（２）を含有している。しかし、ポリカーボネート樹脂（２）の含有量に対して、ポリアリレート樹脂（１）の含有量が過少である。詳しくは、比率（ｍPAR／（ｍPAR＋ｍPC））が０．０５である。表２に示すように、感光体（Ｂ−２）では、感度電位が−１１５Ｖであり、摩耗減量が５．６ｍｇである。
【０１９３】
表１に示すように、感光体（Ｂ−３）では、電荷輸送層は、バインダー樹脂としてのポリアリレート樹脂（１）及びポリカーボネート樹脂（２）を含有している。しかし、ポリカーボネート樹脂（２）の含有量に対して、ポリアリレート樹脂（１）の含有量が過多である。詳しくは、比率（ｍPAR／（ｍPAR＋ｍPC））が０．９５である。表２に示すように、感光体（Ｂ−３）では、感度電位が−８５Ｖであり、摩耗減量が１０．８ｍｇである。
【０１９４】
表１に示すように、感光体（Ｂ−４）では、電荷輸送層は、バインダー樹脂としてのポリアリレート樹脂（１）を含有しているが、ポリカーボネート樹脂（２）を含有していない。表２に示すように、感光体（Ｂ−４）では、感度電位が−８８Ｖであり、摩耗減量が１２．５ｍｇである。
【０１９５】
表２から明らかなように、本実施形態に係る感光体（感光体（Ａ−１）〜（Ａ−２２））は、感光体（Ｂ−１）、（Ｂ−３）、及び（Ｂ−４）に比べ、耐摩耗性試験において摩耗減量が少なく、感光体（Ｂ−２）に比べ、電気的特性試験において感度電位が高い。特に、感光体（Ｂ−４）に比べ、感光体（Ａ−１）〜（Ａ−２２）は、摩耗減量が非常に少ない。このように、本発明に係る感光体は、電気的特性（感度）及び耐摩耗性に優れる。
【０１９６】
表１に示すように、感光体（Ａ−１０）〜（Ａ−１４）では、電荷輸送層は、それぞれポリアリレート樹脂（ＰＡＲ−１）と、ポリカーボネート樹脂（ＰＣ−２）〜（ＰＣ−６）の何れか１種とを含有している。ポリカーボネート樹脂（ＰＣ−２）〜（ＰＣ−６）は、ｒ／（ｒ＋ｓ）が０．３５以上０．７０以下である。表２に示すように、感光体（Ａ−１０）〜（Ａ−１４）では、摩耗減量が５．０ｍｇ以上６．１ｍｇ以下である。
【０１９７】
表１に示すように、感光体（Ａ−９）では、電荷輸送層は、ポリアリレート樹脂（ＰＡＲ−１）と、ポリカーボネート樹脂（ＰＣ−１）とを含有している。ポリカーボネート樹脂（ＰＣ−１）は、ｒ／（ｒ＋ｓ）が０．００である。表２に示すように、感光体（Ａ−９）では、摩耗減量が７．９ｍｇである。
【０１９８】
表１に示すように、感光体（Ａ−１５）では、電荷輸送層は、ポリアリレート樹脂（ＰＡＲ−１）と、ポリカーボネート樹脂（ＰＣ−７）とを含有している。ポリカーボネート樹脂（ＰＣ−７）は、ｒ／（ｒ＋ｓ）が０．２０である。表２に示すように、感光体（Ａ−１５）では、摩耗減量が７．５ｍｇである。
【０１９９】
表１に示すように、感光体（Ａ−１６）では、電荷輸送層は、ポリアリレート樹脂（ＰＡＲ−１）と、ポリカーボネート樹脂（ＰＣ−８）とを含有している。ポリカーボネート樹脂（ＰＣ−８）は、ｒ／（ｒ＋ｓ）が０．７５である。表２に示すように、感光体（Ａ−１６）では、摩耗減量が７．４ｍｇである。
【０２００】
表２から明らかなように、ポリアリレート樹脂（１）と、ｒ／（ｒ＋ｓ）が０．３５以上０．７０以下であるポリカーボネート樹脂（２）とを含有する感光体（Ａ−１０）〜（Ａ−１４）は、ｒ／（ｒ＋ｓ）が０．３５以上０．７０以下であるポリカーボネート樹脂（２）を含有しない感光体（Ａ−９）、（Ａ−１５）、及び（Ａ−１６）に比べ、耐摩耗性により優れる。
【０２０１】
表１に示すように、感光体（Ａ−５）及び（Ａ−６）では、電荷輸送層は、それぞれ電荷輸送剤（ＣＴＭ−５）及び（ＣＴＭ−６）を含有している。電荷輸送剤（ＣＴＭ−５）及び（ＣＴＭ−６）は、一般式（４）中、Ｑ8、Ｑ10、Ｑ11、Ｑ12、Ｑ13、及びＱ14が、各々独立に、水素原子、又は炭素原子数１以上４以下のアルキル基を表し、ｂ及びｃが０を表す化合物である。表２に示すように、感光体（Ａ−５）では、感度電位が−７０Ｖであり、感光体（Ａ−６）では、感度電位が−７５Ｖである。
【０２０２】
表１から明らかなように、一般式（４）中、Ｑ8、Ｑ10、Ｑ11、Ｑ12、Ｑ13、及びＱ14が、各々独立に、水素原子、又は炭素原子数１以上４以下のアルキル基を表し、ｂ及びｃが０を表す化合物を電荷輸送剤として含有し、ポリアリレート樹脂（１）とポリカーボネート樹脂（２）とを特定範囲の比率（ｍPAR／（ｍPAR＋ｍPC）が０．１０以上０．９０以下）でバインダー樹脂として含有する感光体（Ａ−５）及び（Ａ−６）は、特に電気的特性（感度）に優れる。
【産業上の利用可能性】
【０２０３】
本発明に係る電子写真感光体は、複合機のような画像形成装置に利用できる。
【符号の説明】
【０２０４】
１０    積層型電子写真感光体
１１    導電性基体
１２    感光層
１３    電荷発生層
１４    電荷輸送層
１５    中間層
【図１】
0006481657.tif 000052